상기 정극 의 집 전체 에 , 리드 전극 을 부착 한 뒤 120 ℃ 로 진공 건조 를 행하 였 다 . 정극 에 다공성 폴리에틸렌 으로 이루어지 는 세 퍼 레이터 를 드라이 박스 내 에 배치 하 고 , 봉투 형상 의 라미 네이트 팩 에 수납 하 였 다 . 수납 후 60 ℃ 로 진공 건조 하 여 각 부재 에 흡착 된 수분 을 제거 하 였 다 . 진공 건조 후 , 아르곤 박스 내 에 SUS 판 으로 밀착 시킨 Li 박 ( 箔 ) 과 상기 세 퍼 레이터 에 덮 어 진 정극 집 전체 를 대향 시켜 , 라미 네이트 팩 내 에 삽입 하 였 다 . 라미 네이트 팩 내부 에 전술 의 비수 전해액 을 주입 , 봉지 하 여 , 평가 용 전지 로서 의 라미 네이트 타입 의 비수 전해액 2 차 전지 를 얻 었 다 .